(57)【要約】  本発明の課題は、廃棄処分に際しては環境負荷が小さく、かつ低表面抵抗を発現させることのできる導電性付与剤ならびにそれを用いた組成物および成形体を提供することである。本発明に係る導電性付与剤は、１，１，２，２−テトラフルオロエタンスルホン酸リチウムを含有し、好適には、前記リチウム塩は末端水酸基を有するポリーテルポリオール中に特定の濃度で含まれる。本発明によれば、成形可能なポリマー材料と上述の導電性付与剤とを含有する組成物が提供され、さらに、ポリマー材料からなる成形体の表面または内部に上述の導電性付与剤が存在する成形体も提供される。【特許請求の範囲】
【請求項１】
末端水酸基を有するポリエーテルポリオール中に１，１，２，２−テトラフルオロエタンスルホン酸リチウムが含まれてなる導電性付与剤。
【請求項２】
末端水酸基を有するポリエーテルポリオール中に、０．１〜２５重量％の濃度で１，１，２，２−テトラフルオロエタンスルホン酸リチウムが含まれてなる請求項１記載の導電性付与剤。
【請求項３】
成形可能なポリマー材料と、請求項１または２記載の導電性付与剤とを含有する組成物。
【請求項４】
上記ポリマー材料が熱硬化性樹脂または熱可塑性樹脂である請求項３記載の組成物。
【請求項５】
上記ポリマー材料がアクリル樹脂、ポリエステル樹脂、ポリアミド樹脂、ポリウレタン樹脂、ポリ塩化ビニルおよびエポキシ樹脂からなる群から選ばれた少なくとも一つである請求項３または４記載の組成物。
【請求項６】
成形されたポリマー材料と、その表面または内部に存在する請求項１または２記載の導電性付与剤とを有する成形体。
【請求項７】
フィルムまたはシート状である請求項６記載の成形体。
【請求項８】
１００重量部のポリマー材料に対して０．０１〜２０重量部の１，１，２，２−テトラフルオロエタンスルホン酸リチウムを有する請求項６または７記載の成形体。
【発明の詳細な説明】
【技術分野】
【０００１】
本発明は、導電性付与剤ならびにそれを含む組成物および成形体に関する。本発明は、導電性ゴム、電子写真式プリンター、複写機等の帯電ロール、クリーニングロール、現像ロール等の導電性ロールなどの製造のために有用である。
【背景技術】
【０００２】
一般にイオン導電性付与剤を含有した導電性樹脂組成物からなる成形体は表面抵抗が１０７〜１０9Ω／□程度のものが知られている。それらは、主に帯電防止用途に使用されている。こういった付与剤では、イオン成分として、従来、トリフルオロメタンスルホン酸リチウム（以下、「Tf-Li」と略記する。）、ビストリフルオロメタンスルホニルイミドリチウム（以下、「TFSI-Li」と略記する。）などといった分子構造中の全ての水素原子をフッ素に置換した有機塩類が使用されていた（例えば、特許文献１および２参照）。【０００３】
一方、パーフルオロ塩類以外では、過塩素酸リチウム（以下、「PC-Li」と略記する。）がイオン導電性付与剤として用いられてきた（例えば、特許文献３参照）。
【先行技術文献】
【特許文献】
【０００４】
【特許文献１】特開平１０−１３０４８８号公報
【特許文献２】特開２００２−１４６１７８号公報
【特許文献３】特許第３５９６９２３号公報
【発明の概要】
【発明が解決しようとする課題】
【０００５】
しかし、最近では廃棄処分に対する環境への配慮、特に生分解性の悪さなどの観点からパーフルオロ塩類の使用は敬遠されるようになった。また、PC-Liは酸化力が強いため、導電性樹脂組成物における含有量に制限があった。そのため、PC-Liを含有する導電性樹脂組成物では、充分な低表面抵抗を発現させることができなかった。【０００６】
本発明は、前記問題を解決するため、廃棄処分に際しては環境負荷が小さく、かつ低表面抵抗を発現させることのできる導電性付与剤並びにそれを用いた組成物および成形体を提供することを目的とする。
【課題を解決するための手段】
【０００７】
本発明者等は、前記課題に鑑み、鋭意検討した結果、１，１，２，２−テトラフルオロエタンスルホン酸リチウム（以下、「TFES-Li」と略記する。）が上記課題を達成するための優れた導電付与剤になり得ることを初めて見出した。【０００８】
すなわち本発明に係る導電性付与剤は、TFES-Liを含有する。好適態様によれば、末端水酸基を有するポリエーテルポリオール中にTFES-Liを例えば０．１〜２５重量％の濃度で含む導電性付与剤が提供される。【０００９】
本発明によれば、成形可能なポリマー材料と、上述の導電性付与剤と、を含有する組成物が提供され、上記ポリマー材料は、好ましくは、熱硬化性樹脂または熱可塑性樹脂である。一方、上記ポリマー材料は、好ましくは、アクリル樹脂、ポリエステル樹脂、ポリアミド樹脂、ポリウレタン樹脂、ポリ塩化ビニルおよびエポキシ樹脂からなる群から選ばれた少なくとも一つである。【００１０】
さらに、本発明によれば、成形されたポリマー材料と、その表面または内部に存在する上述の導電性付与剤と、を有する成形体が提供され、該成形体は、好ましくは、フィルムまたはシート状であり、また好ましくは、１００重量部のポリマー材料に対して０．０１〜２０重量部のTFES-Liを有する。
【発明の効果】
【００１１】
TFES-Liは、Tf-LiやTFSI-Liといった全フッ素置換型塩類ではないため生分解性に優れ、また、消防法上の危険物に該当するPC-Liを使用していない為に製造上安全である。さらに、本発明の導電性付与剤によって、低い表面抵抗値をもつ成形体を得ることができ、得られる成形体は優れた帯電防止性能を有する。
【発明を実施するための形態】
【００１２】
まず、本発明の導電性付与剤について詳細に説明する。本発明の導電性付与剤は１，１，２，２−テトラフルオロエタンスルホン酸リチウム（TFES-Li）を必須に含有する。
【００１３】
TFES-Liは、ＣＨＦ２ＣＦ２ＳＯ３Ｌｉなる化学式で表される塩である。TFES-Liは、１，１，２，２−テトラフルオロエタンスルホン酸（以下、「TFES-H」と略記する。）とLiOHとを水溶液中で等モル混合して、その後減圧濃縮することなどによって得ることができる。TFES-Hとしては、ＴＥＦＳＡなる商品名の市販品（デュポン社製）などを適宜用いることができる。
【００１４】
本発明に用いるTFES-Liは、必要に応じて他の１種類以上のリチウム塩と混合して使用してもよい。そのような他の１種類以上のリチウム塩としては、過塩素酸リチウム、ビス（トリフルオロメタンスルホニル）イミドリチウム、トリフルオロメタンスルホン酸リチウム、硝酸リチウム、トリフルオロ酢酸リチウムなどが例示される。
【００１５】
本発明で提供する導電性付与剤は、ゴム、エラストマーや樹脂材料などのように、導電性が無いか極めて小さい材料に添加する用途の組成物である。導電性付与剤が添加された材料は、導電性を呈するため、帯電ローラーなどへの各種用途へ応用可能となる。
【００１６】
好ましくは、導電性付与剤にはTFES-Liに加えて、末端水酸基を有するポリエーテルポリオールが含まれる。
【００１７】
末端水酸基を有するポリエーテルポリオールは、「ポリエーテル」および「ポリオール」の各部分構造を有する化合物である。「ポリエーテル」構造は、複数のエーテル部分構造を含む化学構造を意味し、ポリアルキレンオキサイド構造といい換えることもできる。ポリエーテルを構成するアルキレンとしては、炭素数が好ましくは２〜５、より好ましくは２〜３のものが挙げられる。具体的なポリエーテルの構造としては、例えば、ポリエチレンオキサイドやポリプロピレンオキサイドなどの構造が挙げられ、これらは単一種類のものから構成されていてもよいし、複数種類のエーテル構造がひとつのポリエーテル構造に混在していてもよい。「ポリオール」構造は、複数のアルコール構造を含む化合物を意味し、好ましくはジオールまたはトリオールである。
【００１８】
末端水酸基を有するポリエーテルポリオールとしては、好ましくは、室温（２５℃）で液体のものが選ばれる。末端水酸基を有するポリエーテルポリオールとしては、直鎖状であっても分枝状であってもよい。そのようなポリエーテルポリオールとしては、分子量が好ましくは１，０００〜１０，０００、より好ましくは２，０００〜７，０００のポリアルキレングリコールなどが挙げられ、ポリアルキレングリコールとしては好ましくはポリエチレングリコールやポリプロピレングリコールなどが挙げられる。
【００１９】
末端水酸基を有するポリエーテルポリオールは、ポリエーテルおよびポリアルコール以外の部分構造を有していてもよい。例えば、末端水酸基を有するポリエチレン主鎖およびポリアルキレンオキサイドのグラフト重合体、すなわち、「ポリエチレン主鎖」を構成する炭素原子の一部に「ポリアルキレンオキサイド」構造が枝のように結合してなる化学構造を有する化合物を用いることもできる。この場合、「末端水酸基」は、通常は、ポリアルキレンオキサイド構造の末端部に存在する。末端水酸基を有するポリエチレン主鎖およびポリアルキレンオキサイドのグラフト重合体としては、例えば、ポリエチレン主鎖とエチレンオキサイドのグラフト重合体である「スミエード３００Ｇ」（住友化学工業社製）などとして市販されているものを用いてもよい。
【００２０】
本発明によれば、上述した末端水酸基を有するポリエーテルポリオールの中に、好ましくは０．１〜２５重量％の濃度でTFES-Liを含んでなる導電性付与剤が好適に提供される。TFES-Liの濃度が上記範囲内であれば、良好なイオン導電性が発現するとともに、導電性付与剤の粘度を低く抑えることができて取り扱い易く、また、経済的にも優れる。
【００２１】
次に、上述の導電性付与剤と、成形可能なポリマー材料とを含有する本発明の組成物について説明する。
本発明において、ポリマー材料とは、所謂、有機樹脂、ゴム材料やエラストマーと呼ばれるものを広く包含する概念である。本発明によれば、最終的には、導電性を付与されたゴム製品やプラスチック製品などの製造が考慮されるところ、ポリマー材料としては、成形可能なものであれば特に限定なく、種々のものから選択することができる。ここで、成形可能とは必要に応じて適切な処理を施すことによって何らかの形状を実現できるものを広く包含する概念であり、成形方法などを特に限定するものではない。
【００２２】
そのようなポリマー材料の非限定的な具体例としては、熱硬化性樹脂及び／又は熱可塑性樹脂などが好適に挙げられ、より具体的には、ポリエチレン、ポリプロピレン、ポリスチレン等のポリオレフィン系樹脂及びその組成物、ポリアセタール、ポリアクリレート、アクリル樹脂及びその組成物、ポリフェニレンエーテル（以下ＰＰＥと略記）、ＰＰＥ／ポリスチレン、ＰＰＥ／ポリアミド（以下ＰＡと略記）、ＰＰＥ／ポリブチレンテレフタレート（以下ＰＢＴと略記）等のポリフェニレンエーテル系樹脂及びその組成物、ポリエーテルケトン、ポリエチレンテレフタレート（以下ＰＥＴと略記）、ＰＢＴ／ＡＢＳ等のポリエステル系樹脂及びその組成物、ポリカーボネート（以下ＰＣと略記）、ＰＣ／ＡＢＳ、ＰＣ／ＰＥＴ、ＰＣ／ＰＢＴ等ポリカーボネート系樹脂及びその組成物、ポリウレタン及びその組成物、ポリ塩化ビニル、ポリ塩化ビニリデン、ポリイミド、ポリエーテルイミド、ポリアミドイミド、ポリフェニレンサルファイド系樹脂及びその組成物、ポリサルホン等が挙げられる。導電性に優れる点からより好ましくは、アクリル樹脂、ポリエステル樹脂、ポリアミド樹脂、ポリウレタン樹脂、ポリ塩化ビニル樹脂、エポキシ樹脂が挙げられる。これらの樹脂は単独で用いてもよいし、２種以上を混合して用いてもよい。ポリマー材料としては、上述の各種樹脂に限定されるわけではなく、各種のゴム材料を用いてもよい。
【００２３】
本発明では、成形可能なポリマー材料と導電性付与剤との混合状態は特に限定されず、ポリマー材料からなるマトリクス中に導電性付与剤が均一に分散していてもよいし、目的によっては導電性付与剤が偏在していてもよい。
【００２４】
本発明によれば、１００重量部のポリマー材料に対して、好ましくは０．０１〜２０重量部、より好ましくは０．１〜１０重量部のTFES-Liが含まれるように導電性付与剤の添加量を調節する。上記範囲内であれば、良好な導電性が発現するとともに、得られる成形体の表面にブリーディングが生じにくくなり、結果として、良好な物性の成形体を得易くなる。添加量の算出において、「ポリマー材料」とは導電性付与剤を含まない材料を意味する。
【００２５】
本発明によれば、組成物の製造方法は特に限定はなく、混練などといった手段でポリマー材料と導電性付与剤とを均一に混ぜてもよい。
【００２６】
次に、上述の導電性付与剤が、成形されたポリマー材料の表面または内部に存在する成形体について説明する。
成形されたポリマー材料としては特に限定はなく、所謂、有機樹脂、ゴム材料やエラストマーと呼ばれるものを包含する。ポリマー材料の具体例としては、成形可能なポリマー材料として上述したものが挙げられる。ここで、成形とは必要に応じて適切な処理を施すことによって何らかの形状を付与することを広く包含する概念であり、成形方法などを特に限定するものではない。
【００２７】
本発明によれば、導電性付与剤は、成形されたポリマー材料の表面または内部に存在する。導電性付与剤を成形体に存在せしめる方法は特に限定はなく、ポリマー材料からなる成形体の表面及びその近傍に導電性付与剤を塗布する方法や、成形前のポリマー材料と導電性付与剤とを含有する組成物を所定形状に成形する方法などが挙げられる。より具体的な例としては、末端水酸基を有するポリエチレン主鎖とポリアルキレンオキサイドとのグラフト重合体を加熱溶融し、所定量のTFES-Liを加え、加熱混練して導電性付与剤を調製し、ついで所定量のポリマー材料（樹脂）に、先に調製した導電性付与剤の所定量を加え、混練した後、成型する方法が挙げられる。
【００２８】
ポリマー材料に対する導電性付与剤の量は、付与すべき導電性の程度に応じて適宜設定することができる。本発明によれば、１００重量部のポリマー材料に対して、好ましくは０．０１〜２０重量部、より好ましくは０．１〜１０重量部のTFES-Liが含まれるように導電性付与剤の添加量を調節する。上記範囲内であれば、良好な導電性が発現するとともに、成形体の表面にブリーディングが生じにくく、成形体の物性が良好になる。
【００２９】
本発明によれば、成形体の形状は特に限定されるものではなく、フィルムまたはシート状であってもよいし、中空または中実の棒状であってもよいし、その他の立体形状であってもよい。
【実施例】
【００３０】
以下、本発明を実施するための形態を、実施例及び比較例に基づき説明する。実施例中の「％」は「重量％」を表し、「部」は「重量部」を表す。なお、本発明は、実施例によりなんら限定されない。【００３１】
実施例１
ポリエチレングリコール（以下、「PEG」と略記する。）９５部に、塩としてTFES-Liを５部加えて導電性付与剤を得た。ここで、TFES-Liは、TFES-H（デュポン社製、ＴＥＦＳＡ）とLiOHとを水溶液中で等モル混合して、その後減圧濃縮して得たものである。この導電性付与剤の生分解性試験（OECD化学品ガイドライン、301C：修正MITI試験（Ｉ）に準拠）および消防法に定められたBAM50/60鋼管試験（国連勧告・試験マニュアル、Recommendations on the TRANSPOZRT OF DANGEROUS GOODS -Manual of Tests and Criteria- Third revised editionに準拠）の試験結果を表１に示す。表１における「危険性評価」の欄は、BAM50/60鋼管試験の結果である。【００３２】
次いで、テストロール機中、ポリマー材料としての温度２５０℃で加熱溶融したポリエステル樹脂のポリブチレンテレフタレート（大日本インキ化学工業社製）（以下、「PBT」と略記する。）１００部に先に得られた導電性付与剤５部を添加し加熱混練してなる組成物を得た。この組成物を成形して、厚さ１ｍｍのシートを得た。表面抵抗測定機（ＨＴ−２１０、三菱化学社製）を用いて、得られたシートの表面抵抗を測定するとともに、ブリーディングの有無を確認した。結果を表２に示す。【００３３】
実施例２
塩濃度を１０％とした以外は実施例１と同様にして導電性付与剤を製造して生分解性および危険性評価を行い（表１）、得られた導電性付与剤を実施例１のものの代わりに用いたことの他は実施例１と同様にして表面抵抗値およびブリーディングの有無を評価した（表２）。【００３４】
実施例３
塩濃度を２０％とした以外は実施例１と同様にして導電性付与剤を作成して生分解性および危険性評価を行い（表１）、得られた導電性付与剤を実施例１のものの代わりに用いたことの他は実施例１と同様にして表面抵抗値およびブリーディングの有無を評価した（表２）。【００３５】
実施例４
実施例１と同様にして導電性付与剤を作製し、１００部のPBTへの導電性付与剤の添加量を１０部としたこと以外は実施例１と同様にして表面抵抗値およびブリーディングの有無を評価した（表２）。【００３６】
実施例５
実施例２と同様にして導電性付与剤を作製し、１００部のPBTへの添加量を１０部としたこと以外は実施例２と同様にして表面抵抗値およびブリーディングの有無を評価した（表２）。【００３７】
実施例６
実施例３と同様にして導電性付与剤を作製し、１００部のPBTへの添加量を１０部としたこと以外は実施例３と同様にして表面抵抗値およびブリーディングの有無を評価した（表２）。【００３８】
実施例７
実施例１と同様にして導電性付与剤を作製し、１００部のPBTへの添加量を２０部としたこと以外は実施例１と同様にして表面抵抗値およびブリーディングの有無を評価した（表２）。【００３９】
実施例８
実施例２と同様にして導電性付与剤を作製し、１００部のPBTへの添加量を２０部としたこと以外は実施例２と同様にして表面抵抗値およびブリーディングの有無を評価した（表２）。【００４０】
実施例９
実施例３と同様にして導電性付与剤を作製し、１００部のPBTへの添加量を２０部としたこと以外は実施例３と同様にして表面抵抗値およびブリーディングの有無を評価した（表２）。【００４１】
実施例１０
実施例１と同様にして導電性付与剤を作製し、１００部のPBTへの添加量を４０部としたこと以外は実施例１と同様にして表面抵抗値およびブリーディングの有無を評価した（表２）。【００４２】
実施例１１
実施例２と同様にして導電性付与剤を作製し、１００部のPBTへの添加量を４０部としたこと以外は実施例２と同様にして表面抵抗値およびブリーディングの有無を評価した（表２）。【００４３】
実施例１２
実施例３と同様にして導電性付与剤を作製し、１００部のPBTへの添加量を４０部としたこと以外は実施例３と同様にして表面抵抗値およびブリーディングの有無を評価した（表２）。【００４４】
実施例１３
ＰＥＧの代わりにポリプロピレングリコール（以下、「PPG」と略記する。）を用いたこと以外は実施例５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００４５】
実施例１４
ＰＥＧの代わりに末端水酸基を有するポリエチレン主鎖とポリアルキレンオキサイドとのグラフト重合体（住友化学工業社製スミエード３００G）（以下、「PE/PEG」と略記する。）を用いた以外は実施例５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００４６】
実施例１５
実施例５と同様にして導電性付与剤を作製し、この導電性付与剤をテストロール機中、ＰＢＴの代わりに温度１００℃で加熱溶融したアクリル樹脂（アクリペットＩＲ  Ｈ−７０；三菱レーヨン社製）（以下、「AC」と略記する。）に添加したこと以外は実施例５と同様にして表面抵抗値およびブリーディングの有無を評価した（表２）。【００４７】
実施例１６
実施例５と同様にして導電性付与剤を作製し、この導電性付与剤をテストロール機中、ＰＢＴの代わりに温度１８０℃で加熱溶融したポリウレタン樹脂（パンデックスＴ−８１９０Ｎ；大日本インキ化学工業社製）（以下、「UR」と略記する。）に添加したこと以外は実施例５と同様にして表面抵抗値およびブリーディングの有無を評価した（表２）。【００４８】
実施例１７
実施例５と同様にして導電性付与剤を作製し、この導電性付与剤をテストロール機中、ＰＢＴの代わりに温度２２０℃で加熱溶融したポリアミド樹脂のナイロン６１２（ダイアナミド１７００ダイセルヒュルス社）（以下、「AM」と略記する。）に添加したこと以外は実施例５と同様にして表面抵抗値およびブリーディングの有無を評価した（表２）。【００４９】
比較例１
TFES-Liの代わりにTf-Liを用いた以外は実施例５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５０】
比較例２
TFES-Liの代わりにTf-Liを用いた以外は実施例１５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５１】
比較例３
TFES-Liの代わりにTf-Liを用いた以外は実施例１６と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５２】
比較例４
TFES-Liの代わりにTf-Liを用いた以外は実施例１７と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５３】
比較例５
TFES-Liの代わりにTFSI-Liを用いた以外は実施例５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５４】
比較例６
TFES-Liの代わりにTFSI-Liを用いた以外は実施例１５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５５】
比較例７
TFES-Liの代わりにTFSI-Liを用いた以外は実施例１６と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５６】
比較例８
TFES-Liの代わりにTFSI-Liを用いた以外は実施例１７と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５７】
比較例９
TFES-Liの代わりにPC-Liを用いた以外は実施例５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５８】
比較例１０
TFES-Liの代わりにPC-Liを用いた以外は実施例１５と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００５９】
比較例１１
TFES-Liの代わりにPC-Liを用いた以外は実施例１６と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００６０】
比較例１２
TFES-Liの代わりにPC-Liを用いた以外は実施例１７と同様にして導電性付与剤を作製して生分解性および危険性評価を行い（表１）、得られた導電性付与剤を実施例５のものの代わりに用いたことの他は実施例５と同様にして表面抵抗値およびブリーディングの有無を評価した（表２）。【００６１】
【表１】
2009130872.tif 000002
【００６２】
【表２】
2009130872.tif 000003
【００６３】
表１から、TFES-Liは広範な塩濃度で、安全な導電性付与剤を製造するために用いることができ、組み合わせることができるポリエーテルポリオール種も多く、かつ生分解性に優れることが分かる。【００６４】
表２から、TFES-Liを用いた導電性付与剤は、広範な濃度で多くの種類の対象樹脂（ポリマー材料）に対して優れた帯電防止能を与えるとともにブリーディングも起こさず、また、同条件で使用すれば従来のTf-Li、TFSI-LiおよびPC-Liよりも優れた特性を示すことがわかる。
【産業上の利用可能性】
【００６５】
本発明は、導電性ゴム、電子写真式プリンター、複写機等の帯電ロール、クリーニングロール、現像ロール等の導電性ロールなどの製造のために有用であるが、これらの用途には限定されない。【００６６】
本願は、日本で出願された特願2008-110658に基づいており、その全内容はここで参照することによって本明細書に包含される。
【国際調査報告】
2009130872.tif 000004
2009130872.tif 000005
2009130872.tif 000006
2009130872.tif 000007